(57)【要約】【課題】追記型ＤＶＤシステムに適用可能な光記録媒体であり、高耐光、高温、高湿下でも信頼性の高い光記録媒体を提供することを課題とする【解決手段】円盤状で案内溝が形成された基板上に記録層２を設け、少なくともホルマザンもしくはその金属錯体を記録層２中に含有してなる光記録媒体において、記録層２に接する金属反射層６を設け、必要に応じて保護層を形成する構成の光記録媒体であって、金属反射層６が銀を主成分とする合金であることを特徴とする【選択図】図３
2005111738.tif 000002
【特許請求の範囲】
【請求項１】
円盤状で案内溝が形成された基板上に記録層を設け、少なくともホルマザンもしくはその金属錯体を記録層中に含有してなる光記録媒体において、
記録層に接する金属反射層を設け、必要に応じて保護層を形成する構成の光記録媒体であって、金属反射層が銀を主成分とする合金であることを特徴とする光記録媒体。
【請求項２】
請求項１記載の光記録媒体において、
ホルマザン化合物に塩素原子が含有してなることを特徴とする光記録媒体。
【請求項３】
請求項１または２に記載の光記録媒体において、
銀合金の銀以外の成分として銅を含有することを特徴とする光記録媒体。
【請求項４】
請求項１ないし３のいずれかに記載の光記録媒体において、
銀合金膜の厚みが９００〜１７００Åであることを特徴とする光記録媒体。
【請求項５】
請求項１ないし４のいずれかに記載の光記録媒体において、
記録層が形成される面積よりも反射層が形成される面積の方が大きいことを特徴とする光記録媒体。
【請求項６】
請求項１ないし５のいずれかに記載の光記録媒体において、
反射層形成の後、最外周部の余剰色素を溶剤で洗い落として除去してあることを特徴とする光記録媒体。
【請求項７】
請求項１ないし６のいずれかに記載の光記録媒体において、
記録層の最内周形成位置よりも反射層の内周側の形成位置の方がより内側に形成されていることを特徴とする光記録媒体。
【請求項８】
請求項１ないし７のいずれかに記載の光記録媒体において、
記録層中に２種以上の色素を主成分にした記録層であることを特徴とする光記録媒体。
【請求項９】
請求項１ないし８のいずれかに記載の光記録媒体において、
基板のトラックピッチが０．７〜０．８μｍの範囲にあり、溝幅が半値幅で０．１８〜０．４０μｍの範囲にあることを特徴とする光記録媒体。
【請求項１０】
請求項１ないし９のいずれかに記載の光記録媒体において、
基板案内溝の深さが１０００〜２５００Åであることを特徴とする光記録媒体。
【請求項１１】
請求項１ないし１０のいずれかに記載の光記録媒体において、
記録再生波長が６００〜７２０ｎｍの範囲にあることを特徴とする光記録媒体。
【発明の詳細な説明】
【技術分野】
【０００１】
本発明は、情報記録媒体に関するものであって、特に光ビームを照射することにより、記録材料の透過率、反射率等の光学的な変化を生じさせ、情報の記録、再生を行ない、かつ追記が可能な情報記録媒体に関する。
【背景技術】
【０００２】
現在、ＤＶＤ±Ｒの開発が進められている。記録容量の向上の要素技術は、記録ピット微少化のための記録材料開発、ＭＰＥＧ２に代表される画像圧縮技術の採用、記録ピット読みとりのため、半導体レーザの短波長化等の技術開発が必要である。
これまで赤色波長域の半導体レーザとしては、バーコードリーダ、計測器用に６７０ｎｍ体のＡｌＧａＩｎｐレーザダイオードが商品化されているのみであったが、光ディスクの高密度化に伴い、赤色レーザが本格的に光ストレージ市場で使用され始めている。ＤＶＤドライブの場合、光源として６３５ｎｍ帯と６５０ｎｍ帯レーザダイオードの２つの波長で規格化されている。一方、再生専用のＤＶＤ−ＲＯＭドライブは波長〜６５０ｎｍで商品化されている。このような状況下で最も好ましいＤＶＤ±Ｒメディアは、波長６００〜７２０ｎｍで記録、再生が可能なメディアである。５００ｎｍ前後に吸収を持つ特定構造のホルマザンもしくはその金属錯体化合物はＤＶＤ±Ｒ用の記録材料として耐光性に優れ、メモリ材料として適用可能な材料である（特許文献１、２、３、４、５、６、７、８、９、１０、１１、１２、１３、１４、１５、１６、１７、１８、１９、２０）。しかしながらホルマザン骨格にハロゲン、硫黄等の置換基が導入された特定構造のホルマザン（錯体）を記録層に含有させて反射層を純銀とした場合、高温、高湿下（例えば８０℃８５％）では銀との反応で記録ＤＡＴＡの劣化が生じやすくなり信頼性に欠ける場合がある。
【０００３】
【特許文献１】特許第０２７９１９４４号公報
【特許文献２】特開平８−２９５０７９号公報
【特許文献３】特開平９−０９５５２０号公報
【特許文献４】特開平９−１９３５４６号公報
【特許文献５】特開平１０−３３７９５８号公報
【特許文献６】特開平１０−１５１８６２号公報
【特許文献７】特開平１０−１５１８６３号公報
【特許文献８】特開平１０−１５２６２３号公報
【特許文献９】特開平１０−１５４３５０号公報
【特許文献１０】特開２００１−０２３２３５号公報
【特許文献１１】特開２００２−０１１９５０号公報
【特許文献１２】特開２００２−２７４０３３号公報
【特許文献１３】特開２００２−２８３７１９号公報
【特許文献１４】特開２００２−２８３７２２号公報
【特許文献１５】特開２００２−２９３０２７号公報
【特許文献１６】特開２００２−３０７８３５号公報
【特許文献１７】特開２００２−３７０４５１号公報
【特許文献１８】特開２００２−３７０４５２号公報
【特許文献１９】特開２００３−０９４８２４号公報
【特許文献２０】特開２００３−１４５９３９号公報
【発明の開示】
【発明が解決しようとする課題】
【０００４】
上記問題点に鑑み、本発明は、追記型ＤＶＤシステムに適用可能な光記録媒体であり、高耐光、高温、高湿下でも信頼性の高い光記録媒体を提供することを課題とする。
【課題を解決するための手段】
【０００５】
上記課題を解決するために、請求項１に記載の本発明は、円盤状で案内溝が形成された基板上に記録層を設け、少なくともホルマザンもしくはその金属錯体を記録層中に含有してなる光記録媒体において、記録層に接する金属反射層を設け、必要に応じて保護層を形成する構成の光記録媒体であって、金属反射層が銀を主成分とする合金であることを特徴とする光記録媒体である。
請求項２に記載の本発明は、請求項１記載の光記録媒体において、ホルマザン化合物に塩素原子が含有してなることを特徴とする光記録媒体である。
請求項３に記載の本発明は、請求項１または２に記載の光記録媒体において、銀合金の銀以外の成分として銅を含有することを特徴とする光記録媒体である。
【０００６】
請求項４に記載の本発明は、請求項１ないし３のいずれかに記載の光記録媒体において、  銀合金膜の厚みが９００〜１７００Åであることを特徴とする光記録媒体である。
請求項５に記載の本発明は、請求項１ないし４のいずれかに記載の光記録媒体において、記録層が形成される面積よりも反射層が形成される面積の方が大きいことを特徴とする光記録媒体である。
請求項６に記載の本発明は、請求項１ないし５のいずれかに記載の光記録媒体において、  反射層形成の後、最外周部の余剰色素を溶剤で洗い落として除去してあることを特徴とする光記録媒体である。
【０００７】
請求項７に記載の本発明は、請求項１ないし６のいずれかに記載の光記録媒体において、  記録層の最内周形成位置よりも反射層の内周側の形成位置の方がより内側に形成されていることを特徴とする光記録媒体である。
請求項８に記載の本発明は、請求項１ないし７のいずれかに記載の光記録媒体において、  記録層中に２種以上の色素を主成分にした記録層であることを特徴とする光記録媒体である。
請求項９に記載の本発明は、請求項１ないし８のいずれかに記載の光記録媒体において、  基板のトラックピッチが０．７〜０．８μｍの範囲にあり、溝幅が半値幅で０．１８〜０．４０μｍの範囲にあることを特徴とする光記録媒体である。
請求項１０に記載の本発明は、請求項１ないし９のいずれかに記載の光記録媒体において、基板案内溝の深さが１０００〜２５００Åであることを特徴とする光記録媒体である。
請求項１１に記載の本発明は、請求項１ないし１０のいずれかに記載の光記録媒体において、記録再生波長が６００〜７２０ｎｍの範囲にあることを特徴とする光記録媒体である。
【発明の効果】
【０００８】
本発明により、追記型ＤＶＤシステムに適用可能な光記録媒体であり、高耐光、高温、高湿下でも信頼性の高い光記録媒体を提供することが可能となる。
【発明を実施するための最良の形態】
【０００９】
以下、発明を実施するための最良の形態について詳細に説明する。
本発明者等は、種々の検討の結果、円盤状で案内溝が形成された基板上に記録層を設け、少なくともホルマザンもしくはその金属錯体を記録層中に含有してなる光記録媒体において、記録層に接する金属反射層を設け必要に応じて保護層を形成する構成の光記録媒体であって金属反射層が銀を主成分とする合金にすることにより、本発明に至った。
すなわち、本発明は基板上に記録層を設け、少なくともホルマザンもしくはその金属錯体を記録層中に含有してなり、該記録層に接する金属反射層が銀を主成分とする層で形成されることにより高温高湿下の耐久性を向上したものである。
本発明に於いては、ホルマザンもしくはその金属錯体が記録層中に含有されていることが特徴で、純銀を反射層に使用した場合、ホルマザンの構造によっては高温高湿下でのエラー率の増加をまねく恐れがある。特にホルマザン骨格に塩素を含まない場合は保存特性に大差は生じないが、塩素を含んだ構造では純銀と塩素が化学反応を起こし、保存特性が劣ることが明らかになった。
【００１０】
また、本発明に用いる銀合金は、熱伝導率や光学特性を純銀と大差なくしかも安定性に優れた合金として銅が最も適しており、その含有比率は銀に対し、０．１〜１．５％が好ましく、さらに好ましくは０．３〜１．２％が反射率、熱伝導率を大きくは変化させずに保存性を向上できる。さらに銅以外の元素も含有可能であり、例としては金、インジウム、ネオジウム、パラジウムなどがあげられ、それらの含有比率は０．３〜１．５％が好ましい。
また、上述した銀合金に厚みであるが、反射層として用いる場合、その最適膜厚は９００〜１７００Åが特に適用範囲であり、９００Åを下回る膜厚だと反射率低下や耐久性に欠ける等の不具合が生じやすく、１７００Åを越える膜厚であると、放熱効果が上がりすぎて記録感度低下を生ずる。
また、本発明に使用する色素であるがホルマザンまたはその金属錯体が含まれることは必須であるが、その他の色素としてシアニン色素、アゾ色素、またはこれらの金属錯体、塩形成化合物であってもよく、またスクアリリウム色素またはその金属錯体等を混合して用いることが出来る。
また、ホルマザン(金属錯体)色素であるが、ホルマザンの一般式は下記に示される。
【００１１】
【化１】
2005111738.tif 000003
式中Ｚは、それが結合している炭素原子および窒素原子と一緒になって多複素環を形成する残基であり、具体的にはピリダジン環、ピリミジン環、ピラジン環、トリアジン環である。また、この複素環にはアルキル基、アルコキシ基、アルキルチオ基、置換アミノ基、アリル基、アリルオキシ基、アニリノ基、ケト基等の置換基を有していてもよい。
Ａはアルキル基、アラルキル基、アリル基、シクロヘキシル基を表し、アルキル基、アルコキシ基、ハロゲン、ケト基、カルボキシル基またはそのエステル、ニトリル基、ニトロ基等の置換基を有していても良い。
Ｂはアリル基を表し、アルキル基、アルコキシ基、ハロゲン基、カルボキシル基、又はそのエステル、ニトリル基、ニトロ基等の置換基を有していても良い。
金属キレート化合物の場合、金属は２価の金属原子である。アゾ化合物、ホルマザン化合物ともにキレート化合物の場合の金属は遷移金属が挙げられ、例えばＮｉ、Ｃｏ、Ｃｕ、Ｍｎ、ＶＯ、Ｚｎ、Ｆｅ、Ｃｒ、Ａｌ等が挙げられ、製造上とディスク特性上、特にＮｉ、Ｃｏ、Ｃｕ、Ｍｎ、ＶＯが好ましい。
【００１２】
シアニン色素としては５３０ｎｍ〜６００ｎｍに吸収帯を有する色素なら本発明に適用可能であるが、とくにトリメチンシアニン色素が好ましく、トリメチン鎖の両端が置換未置換のインドレニン、ベンズインドレニンが特に好ましく、カウンターアニオンとしてはハロゲン、ＣｌＯ４、ＢＦ４、ＰＦ６、ＳｂＦ６等の他にニッケルジチオレート錯体に代表される各種金属キレートアニオンでもよく、アゾ金属錯体等との塩形成色素であってもよい。
アゾ(金属キレート)色素であるが、アゾ結合をはさみ両側のアゾ化合物形成ユニットが置換、未置換の芳香環、ピリジン残基、ピリミジン残基、ピラジン残基、ピリミジン残基、ピリダジン残基、トリアジン残基、イミダゾール残基、チアゾール残基、トリアゾール残基、ピラゾール残基、イソチアゾール残基、ベンズチアゾール残基等との組み合わせでアゾ化合物が形成され、それらのアゾ化合物の金属キレート化合物が特に好ましい。
スクアリリウムとしては、スクアレン環の両端が置換未置換のインドレニン、ベンズインドレニン、ピラゾール、カルバゾール、キノキサリン、イソインドール、芳香環、置換アミノ基残基のうちの組合せで形成されたスクアリリウムやそれらの金属錯体が本発明に使用できる。
【００１３】
本発明における記録層占有面積および銀合金層の占有面積であるが、色素記録層は銀合金層占有面積より小さいことが必要で、記録層が銀合金層からはみ出している場合、貼り合わせ接着剤、オーバーコート層等との密着性が低下し高温高湿下に保存されると膜浮きなどの不具合を生じる可能性がある。
これを防止すべく、外周端は記録層不要部のみ局所的に溶剤等で洗い流す方法や記録層上に銀合金層を設けた後溶剤により洗いおとす方法がある。また、内周部においては色素形成時に銀合金形成半径位置より大きい位置から成膜すれば目的は達成され、より保存性に優れた媒体の提供が可能となる。
本発明に用いられる色素はホルマザンもしくはその金属錯体が含まれるが、他の色素と混合する場合、その割合はホルマザン（錯体）比として１０〜９０重量パーセント好ましくは２０〜７０重量パーセントである。
混合する場合、他の色素の特徴を活かし、高感度化や高反射率化が可能で、向上させたい特性に応じて他の色素の混合比を変えることができる。
【００１４】
基板は通常、深さ１０００〜２５００Åの案内溝を有している。トラックピッチは、通常、０．７〜１．０μｍであるが、高容量化の用途には０．７〜０．８μｍが好ましい。  溝幅は、半値幅で０．１８〜０．４０μｍが好ましい。０．１８μｍ以上では充分なトラッキングエラー信号強度を得やすく、また、０．４０μｍ以下の場合には、記録したときに記録部が横に広がり難く好ましい。また、溝深さは１０００Å以上で充分なトラッキング信号や良好な記録再生特性を得やすく、２５００Å以下で全面に渡り均一性に優れた転写性を得られるので該範囲の溝深さが最適な範囲である。
【００１５】
本発明は、追記型ＤＶＤ媒体に適用可能であり、その記録波長は６００〜７２０ｎｍが最も好ましく、光記録媒体として優れた記録特性が提供可能となる。
（１）記録体の構成
図１は、追記型光記録媒体の構成図である。図２は、ＣＤ−Ｒ用の媒体の構成図である。図３は、ＤＶＤ−Ｒ用の媒体の構成図である。本発明の記録体は、通常の追記型光ディスクである図１の構造（ 図１を２枚貼合わせたいわゆるエアーサンドイッチ、又は密着貼合わせ構造としてもよい）、図２のＣＤ−Ｒ用メディアの構造または図３のＤＶＤ−Ｒ用メディアの構造のいずれにも適用可能である。
【００１６】
（２）各層の必要特性及び構成材料例
本発明の記録媒体の構成としては、第１基板と第２基板とを記録層を介して接着剤で貼り合わせた構造を基本構造とする。記録層は有機色素層単層でもよく、反射率を高めるため有機色素層と金属反射層との積層でも良い。記録層と基板間は下引き層あるいは保護層を介して層成してもよく、機能向上のためそれらを積層化した構成でも良い。最も通常に用いられるのは、第１基板／有機色素層／金属反射層／保護層／接着層／第２基板構造である。
【００１７】
＜＜基板＞＞
用いる基板１は、基板１側より記録再生を行なう場合のみ使用レーザーに対して透明でなければならず、記録層２側から記録、再生を行なう場合基板１は透明である必要はない。基板材料としては例えば、ポリエステル、アクリル樹脂、ポリアミド、ポリカーボネート樹脂、ポリオレフィン樹脂、フェノール樹脂、エポキシ樹脂、ポリイミドなどのプラスチック又は、ガラス、セラミックあるいは、金属などを用いることができる。尚、基板の表面にトラッキング用の案内溝や、案内ピット、さらにアドレス信号などのプリフォーマットなどが形成されていていることが必要である。
【００１８】
＜＜記録層＞＞
記録層２は、レーザー光の照射により何らかの光学的変化を生じさせ、その変化により情報を記録するものであって、この記録層２中には本発明のホルマザン色素が含有されていることが必要で、記録層２の形成に当たって本発明によれば２種以上の組み合わせで用いてもよい。さらに、本発明の上記色素は光学特性、記録感度、信号特性などの向上の目的で他の有機色素及び金属、金属化合物と混合又は積層化して用いても良い。特に好ましい有機色素の例としては、シアニン色素、アゾ(金属キレート)色素、スクアリリウム(金属キレート)色素であり、その他本発明に用いられる色素としては(ポリ)メチン色素、ナフタロシアニン系、フタロシアニン系、クロコニウム系、ピリリウム系、ナフトキノン系、アントラキノン系(インダンスレン系)、キサンテン系、トリフェニルメタン系、アズレン系、テトラヒドロコリン系、フェナンスレン系、トリフェノチアジン系染料及び、金属錯体化合物などが挙げられる。
【００１９】
さらに、上記染料中に高分子材料、例えばアイオノマー樹脂、ポリアミド樹脂、ビニル系樹脂、天然高分子、シリコーン、液状ゴムなどの種々の材料もしくはシランカップリング剤などを分散混合しても良いし、特性改良の目的で安定剤（例えば遷移金属錯体）、分散剤、難燃剤、滑剤、帯電防止剤、界面活性剤、可塑剤などを一緒に用いることが出来る。
記録層２の形成方法としては溶剤塗布などの通常の手段によって行うことができる。塗布法を用いる場合には上記染料などを有機溶剤に溶解して、スプレー、ローラーコーティグ、ディピング及び、スピンコーティングなどの慣用のコーティング法によって行うことが出来る。用いられる有機溶媒としては一般にはメタノール、エタノール、イソプロパノール、２，２，３，３,−テトラフルオロ−1−プロパノールなどのアルコール類、アセトン、メチルエチルケトン、シクロヘキサノン、などのケトン類、Ｎ，Ｎ−ジメチルホルムアミド、Ｎ，Ｎ−ジメチルアセトアミドなどのアミド類、ジメチルスルホキシドなどのスルホキシド類、テトラヒドロフラン、ジオキサン、ジエチルエーテル、エチレングリコールモノメチルエーテルなどのエーテル類、酢酸メチル、酢酸エチルなどのエステル類、クロロホルム、塩化メチレン、ジクロロエタン、四塩化炭素、トリクロロエタンなどの脂肪族ハロゲン化炭化水素類、ベンゼン、キシレン、モノクロロベンゼン、ジクロロベンゼン、などの芳香族類、メトキシエタノール、エトキシエタノールなどのセロソルブ類、ヘキサン、ペンタン、シクロヘキサン、メチルシクロヘキサンなどの炭化水素類などが挙げられるが本発明の含フッ素アルコール用いることが好ましい。記録層の膜厚は１００Å〜１０μｍ好ましくは２００Å〜２０００Åが適当である。
【００２０】
＜＜下引き層＞＞
下引き層３は、（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成などを目的として使用される。（１）の目的に対しては高分子材料例えば、アイオノマー樹脂、ポリアミド樹脂、ビニル樹脂、天然樹脂、天然高分子、シリコーン、液状ゴムなどの種々の高分子化合物及び、シランカップリング剤などをを用いることができ、（２）及び（３）の目的に対しては上記高分子材料以外に無機化合物、例えば、ＳｉＯ、ＭｇＦ、ＳｉＯ２、ＴｉＮ、ＳｉＮなどがあり、さらに金属又は半金属例えば、Ｚｎ、Ｃｕ、Ｎｉ、Ｃｒ、Ｇｅ、Ｓｅ、Ａｕ、Ａｇ、Ａｌ、などを用いることができる。又、（４）の目的に対しては本発明銀合金、金属光沢を有する有機薄膜、例えば、メチン染料、キサンテン系染料などを挙げることができ、（５）、（６）の目的に対しては紫外線硬化樹脂、熱硬化樹脂、熱可塑性樹脂等を用いることができる。下引き層の膜厚としては０．０１〜３０μｍ好ましくは、０．０５〜１０μｍが適当である。
【００２１】
＜＜金属反射層＞＞
金属反射層６は、単体で高反射率の得られる腐食されにくい金属、半金属等が挙げられ、本発明においては銀合金を用いることは必須条件であり、特に銀以外の元素として銅が含まれている事が最も望ましい。膜形成法としては蒸着、スッパタリングなどが挙げられ、膜厚としては５０〜５０００Å好ましくは１００〜３０００Åである。
【００２２】
＜＜保護層、基板面ハードコート層＞＞
保護層４及び基板面ハードコート層５は、（１）記録層２(反射吸収層)を傷、ホコリ、汚れ等から保護する、（２）記録層２(反射吸収層)の保存安定性の向上、（３）反射率の向上等を目的として使用される。これらの目的に対しては、前記下引き層３に示した材料を用いることができる。又、無機材料として、ＳｉＯ、ＳｉＯ２、なども用いることができ、有機材料としてポリメチルアクリレート、ポリカーボネート、エポキシ樹脂、ポリスチレン、ポリエステル樹脂、ビニル樹脂、セルロース、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂も用いることができる。上記材料のうち最も好ましい例としては生産性に優れた紫外線硬化樹脂である。保護層４又は基板面ハードコート層５の膜厚は０．０１〜３０μｍ好ましくは０．０５〜１０μｍが適当である。本発明において、前記下引き層３、保護層４、及び、基板面ハードコート層５には記録層２の場合と同様に、安定剤、分散剤、難燃剤、滑剤、帯電防止剤、界面活性剤、可塑剤等を含有させることができる。
【００２３】
＜＜保護基板＞＞
保護基板７は、この保護基板７側からレーザー光を照射する場合、使用レーザー光に対し透明でなくてはならず、単なる保護板として用いる場合、透明性は問わない。使用可能な基板材料としては基板材料と全く同様であり、ポリエステル、アクリル樹脂、ポリアミド、ポリカーボネート樹脂、ポリオレフィン樹脂、フェノール樹脂、エポキシ樹脂、ポリイミドなどのプラスチック又は、ガラス、セラミックあるいは、金属などを用いることができる。
＜＜接着材、接着層＞＞
２枚の記録媒体を接着出来る接着できる材料なら何でもよく、生産性を考えると、紫外線硬化型もしくはホットメルト型接着剤が好ましい。
【実施例】
【００２４】
（実施例１）
溝深さ１７４０Å、半値幅０．３６μｍ、トラックピッチ０．７４μｍの案内溝を有する厚さ０．６ｍｍの射出成形ポリカーボネート基板上に、下記化合物例（Ｉ）、（ＩＩ）、（ＩＩＩ）を４５：５２：３重量比でテトラフルオロプロパノールに溶解させ、その溶液をスピンナー塗布して厚さ１０００Åの有機色素層を形成し、１００℃で３０分乾燥した後、スパッタ法により最内周を記録層より内側になるようにＡｇ−Ａｕ−Ｃｕ合金（＝９８．４／０．７／０．９組成）１２００Åの反射層を設け、外周端の余剰色素をエターノールにて洗い流した後、その上にアクリル系フォトポリマーにて４μｍの保護層を設けた。さらに厚さ０．６ｍｍの射出成形ポリカーボネート基板をアクリルフォトポリマーにて接着し記録媒体とした。
【００２５】
【化２】
2005111738.tif 000004
【００２６】
【化３】
2005111738.tif 000005
【００２７】
【化４】
2005111738.tif 000006
【００２８】
（実施例２）
化合物（ＩＶ）、（Ｖ）、（ＩＩＩ）を５０：４８：２の重量比で、反射層をＡｇ−Ｎｄ−Ｃｕ合金（＝９８．４／０．７／０．９組成）１２００Åの反射層を設け、実施例１と全く同様に記録媒体を形成した。
【００２９】
【化５】
2005111738.tif 000007
【００３０】
【化６】
2005111738.tif 000008
【００３１】
（実施例３）
反射層をＡｇ−Ｐｄ−Ｃｕ合金（＝９８．２／０．９／０．９組成）１２００Åの反射層を設けた以外は実施例１と全く同様に記録媒体を得た。
【００３２】
（比較例１）
実施例１で反射層を純銀１２００Åの反射層を設けた以外は実施例１と全く同様に記録媒体を得た。
（比較例２）
実施例１で反射層をＡｇ−Ａｕ（＝９９．３／０．７組成）１２００Åの反射層を設けた以外は実施例１と全く同様に記録媒体を得た。
（比較例３）
実施例１で化合物（Ｉ）の代わりに化合物（ＶＩ）を用い、反射層を純銀で膜厚１２００Åの反射層を設けた以外は実施例１と全く同様に記録媒体を得た。
【００３３】
【化７】
2005111738.tif 000009
【００３４】
（比較例４）
実施例１で反射層の膜厚を１８００Åとした以外は実施例１と全く同様に記録媒体を得た。
（比較例５）
実施例１で反射層の膜厚を８００Åとした以外は実施例１と全く同様に記録媒体を得た。
（比較例６）
実施例１で反射層形成後、外周端の色素を洗い落とさない事以外は実施例１と全く同様に記録媒体を得た。
（比較例７）
実施例１で色素記録層の方が内周側に形成された以外は実施例１と全く同様に記録媒体を得た。
（比較例８）
実施例１で得た記録媒体を発振波長７８０ｎｍの半導体レーザー光で記録した。
【００３５】
＜記録条件＞
上記記録体に発振波長６５８ｎｍ、ビーム径０．９μｍの半導体レーザー光を用い、トラッキングしながら最適化されたマルチパルスストラテジにてＥＦＭ信号（線速３．５ｍ／ｓｅｃ）を記録し、発振波長６５８ｎｍの半導体レーザーの連続光（再生パワー０．７ｍＷ）で再生し、再生波形とジッタを測定した。
ただし、前述したように比較例８だけは記録波長が７８０ｎｍである。
その結果を表１に示す。
【００３６】
【表１】
2005111738.tif 000010
表１からも明らかなように、比較例４では、他に比べて記録パワーが大きくなり、しかもエラーが増加傾向である。比較例５では、ジッタとエラー数の明らかな劣化が認められる。すなわち、初期記録特性を良好に保つためには、本発明の合金の膜厚範囲としなければならないことが明らかとなった。
また、比較例８より記録波長が７８０ｎｍには記録感度がなく、記録波長が本発明の範囲であることも示された。
【００３７】
＜＜保存試験＞＞
上記の表１で得た結果のうち、実施例１、２、３と比較例１、２、３、６、７とを８０℃８５％環境下に６００時間保存し、その後のジッタとエラー数の比較を実施した。
【００３８】
【表２】
2005111738.tif 000011
表２の比較例１、３により、塩素を含むホルマザンでは純銀での保存性が劣り、比較例６、７により、記録層占有位置が反射層からはみ出ることによっても保存性が劣ることが明らかとなった。また、比較例２により、銅を含有しない銀合金では若干銅含有合金に劣ることも明らかとなった。
【図面の簡単な説明】
【００３９】
【図１】追記型光記録媒体の構成図である。
【図２】ＣＤ−Ｒ用の媒体の構成図である。
【図３】ＤＶＤ−Ｒ用の媒体の構成図である。
【符号の説明】
【００４０】
１  基板
２  記録層
３  下引き層
４  保護層
５  ハードコート層
６  金属反射層
７  保護基板
８  接着層
【図１】
2005111738.tif 000012
【図２】
2005111738.tif 000013
【図３】
2005111738.tif 000014